Patent RU-2180876-C1 (RU)
Inventor: SEMENOV A A
IPC: B22F3/16
Filed: 2001-04-11
Granted: 2002-03-27
Abstract: Изобретение относится к области металлических материалов, получаемых методом порошковой металлургии, которые могут быть использованы в технике высоких температур в качестве материала, обладающего высокой термостойкостью, повышенной механической прочностью. В известном способе изготовления изделия из хрома, предусматривающем подготовку шихты, содержащей хром, формование изделия в форме, двухступенчатое спекание изделия в газовой среде, по изобретению формирование изделия осуществляют в форме из стального листа толщиной 0,8-2 мм, а спекание изделия производят в среде водорода, при этом на первой ступени спекание изделия производят в форме при температуре около 80% от температуры плавления стального листа, а на второй ступени - без формы по режиму, предусматривающему равномерный подъем температуры до 1250±20 o С при расходе водорода 15-20 м 3 /ч в течение 5-6 ч, выдержку при температуре 1250±20 o С не менее 1 ч, равномерный нагрев до температуры 1450±50 o С в течение 2-3 ч, выдержку при температуре 1450±50 o С не менее 5 ч и последующее охлаждение с печью в атмосфере водорода до температуры не более 60 o С, причем в качестве шихтовой смеси используют смесь дробленого электролитического хрома фракцией до 1 мм, дробленого боя хромовых изделий фракцией до 1 мм и порошок хрома, восстановленного при следующем соотношении компонентов, мас. %: дробленый электролитический хром 75,0-80,0; дробленый бой хромовых изделий 5,0-10,0; порошок хрома восстановленного 10-20. Спекание изделия на первой ступени можно производить при расходе водорода не менее 10 м 3 /ч по режиму, предусматривающему равномерный подъем температуры до 1200±20 o С в течение 5-6 ч, выдержку при температуре 1200±20 o С не менее 3 ч и последующее охлаждение с печью в атмосфере водорода до температуры не более 60 o С. На второй стадии в одной садке допускается производить спекание нескольких элементов составного изделия или изделий, при этом места контактов элементов или изделий пересыпают двуокисью циркония. На стальные поверхности формы, контактирующие с шихтой, наносят покрытие из раствора гашеной извести в воде в соотношении 4: 1 по объему, которое сушат в естественных условиях или в сушильном шкафу, после чего форму устанавливают на вибростол. Формование изделия производят путем засыпки в форму шихтовой смеси порциями не более 20 кг до верхнего края формы, при этом после засыпки каждой порции производят вибрирование в течение 30-60 с. После окончания первой стадии спекания подачу водорода прекращают, печь отключают и охлаждают совместно с изделием до комнатной температуры, затем полуфабрикат вынимают из печи, снимают с него наружную и внутреннюю стальные оболочки и загружают в печь для проведения 2-го спекания. В качестве шихтовой смеси по изобретению можно использовать смесь дробленого электролитического хрома фракцией 40-160 мкр и дробленого боя хромовых изделий фракцией 40-60 мкр. Изобретение позволяет изготавливать тигли из хрома, стойкость которых в 3 раза выше молибденовых, 1,7 раза выше, чем в известном способе, и снизить трудозатраты на их изготовление. Снижение себестоимости применяемого материала обусловлено неоднократным использованием в смеси части обратного боя дробленых хромовых изделий. 6 з.п. ф-лы, 1 ил., 2 табл.